ГИДРОФОРМОВАННЫЙ КОМПОЗИТНЫЙ НЕТКАНЫЙ МАТЕРИАЛ

1. Способ изготовления композитного нетканого тонколистового материала, включающий:
- экструзию непрерывных волокон из фильеры;
- вытягивание волокон через щелевой вытягивающий блок в тонкие непрерывные волокна;
- формование полотна из нескрепленных непрерывных волокон без термических соединений в процессе укладки волокон;
- гидросплетение полотна, включающего непрерывные спряденные волокна вместе с формованными влажным или пенным способом короткими волокнами, содержащими натуральные и/или синтетические волокна или штапельные волокна, для интеграции и механического соединения и формования термически нескрепленного композитного нетканого тонколистового материала;
отличающийся тем, что создается влажная среда при формовании и укладке непрерывных волокон на стадиях укладки волокон на уже смоченную поверхность, причем сохраняется ширина выпуска щелевого вытягивающего блока, открытого более чем на 65 мм, и добавляется жидкость на выпуске щелевого вытягивающего блока.
2. Способ по пункту 1, отличающийся тем, что сохраняется ширина выпуска щелевого вытягивающего блока, открытого более чем на 70 мм и предпочтительно более чем на 75 мм.
3. Способ по пункту 1 или 2, отличающийся тем, что непрерывные волокна имеют температуру стеклования Tg, составляющую менее чем 80°C.
4. Способ по пункту 1 или 2, отличающийся тем, что вышеупомянутые непрерывные спряденные волокна представляют собой волокна полимолочной кислоты.
5. Способ по пункту 1 или 2, отличающийся тем, что непрерывные волокна представляют собой волокна PLA на основе однородного полимера полимолочной кислоты, включающего гомополимер, и имеют практически одинаковую температуру плавления по всем волокнам PLA.
6. Способ по пункту 1 или 2, отличающийся тем, что скорость непрерывного волокна в щелевом вытягивающем блоке составляет, по меньшей мере, в десять раз выше, чем скорость формовочной проволоки.
7. Способ по пункту 1 или 2, отличающийся тем, что вышеупомянутые непрерывные спряденные волокна экструдируются из фильеры и вытягиваются через щелевой вытягивающий блок со скоростью, составляющей более чем 2000 м/мин и менее чем 6000 м/мин, предпочтительно менее чем 5000 м/мин и предпочтительнее менее чем 3000 м/мин.
8. Способ по пункту 1 или 2, отличающийся тем, что жидкость, добавляемую на выпуске щелевого вытягивающего блока, добавляют путем распыления в процессе формования полотна из нескрепленных непрерывных волокон.
9. Способ по пункту 1 или 2, отличающийся тем, что смоченная поверхность представляет собой формовочную проволоку, смоченную путем нанесения жидкости на формовочную проволоку.
10. Способ по пункту 1 или 2, отличающийся тем, что жидкость наносят на формовочную проволоку путем распыления.
11. Способ по пункту 1 или 2, отличающийся тем, что осуществляют высушивание сформованного композитного нетканого тонколистового материала и тиснение тонколистового материала без термического соединения таким образом, что тиснение придает термически нескрепленному композитному тонколистовому материалу из волокон и коротких волокон индекс прочности, равный или составляющий более чем однократный индекс прочности нетисненого композитного тонколистового материала.
12. Способ по пункту 1 или 2, отличающийся тем, что непрерывные волокна имеют температуру стеклования Tg, составляющую менее чем 80°C, и что в процессе тиснения достигается предел текучести волокон, и тиснение осуществляется в области пластичности волокон, таким образом, что они пластически деформируются.
13. Способ по пункту 1 или 2, отличающийся тем, что тиснение осуществляется посредством опорного валика и создает первые области, включающие растянутые волокна, и вторые области местного упрочнения, представляющие собой сжатые области без термического соединения, имеющие более высокую плотность, чем первые области.
14. Способ по пункту 1 или 2, отличающийся тем, что вторые области, представляющие собой сжатые области нетканого композитного полотна без термического соединения, имеют уменьшенную толщину, составляющую приблизительно от 5 до 60%, предпочтительно от 10 до 50% и наиболее предпочтительно приблизительно 30%.
15. Нетканое композитное полотно из непрерывных спряденных волокон и коротких волокон, изготовленное по любому из пунктов 1-14.
16. Применение нетканого композитного полотна из непрерывных спряденных волокон и коротких волокон по пункту 15 в качестве обтирочного материала.
17. Применение смоченного нетканого композитного полотна из непрерывных спряденных волокон и коротких волокон по пункту 15 в качестве обтирочного материала.